(57)【要約】鉛化合物と同等またはそれ以上の防食性に優れた焼成組成物であり、電着浴の安定性も良好な防錆剤を提供する。その焼成組成物は、亜鉛化合物と錫化合物との焼成物であり、酸化亜鉛の重量％Ｗｚと酸化錫の重量％Ｗｓとが、Ｗｚ≧Ｗｓの関係にある。酸化亜鉛の重量％Ｗｚと酸化錫の重量％Ｗｓとの比は、９９／１〜７０／３０の範囲であり、好ましくは９５／５〜８５／１５の範囲である。また、こうした焼成物は、防錆機能だけでなく、硬化触媒機能をももつので、ジブチル錫オキシドなどの今までの硬化触媒を省略することもできる。【特許請求の範囲】
【請求項１】
亜鉛化合物と錫化合物との焼成物であり、酸化亜鉛の重量％Ｗｚと酸化錫の重量％Ｗｓとが、Ｗｚ≧Ｗｓの関係にあることを特徴とする、焼成組成物。
【請求項２】
前記酸化亜鉛の重量％Ｗｚと酸化錫の重量％Ｗｓとの比が、９９／１〜７０／３０の範囲にある、請求項１の焼成組成物。
【請求項３】
前記焼成組成物は防錆剤または／および硬化触媒である、請求項１の焼成組成物。
【請求項４】
前記亜鉛化合物が、酸化亜鉛または／および塩化亜鉛である、請求項１の焼成組成物。
【請求項５】
前記錫化合物が、有機錫化合物、四塩化錫または／および二塩化錫である、請求項１の焼成組成物。
【請求項６】
前記焼成の温度が３００〜１０００℃の範囲にある、請求項１の焼成組成物。
【請求項７】
前記有機錫化合物が、モノアルキル錫化合物、ジアルキル錫化合物、トリアルキル錫化合物、テトラアルキル錫化合物のいずれかである、請求項５の焼成組成物。
【請求項８】
前記錫化合物のアルキル基が、メチル、ブチル、オクチル、ラウリル基のいずれかである、請求項７の焼成組成物。
【請求項９】
塗料組成の中に防錆剤を含む電着塗料において、前記防錆剤が、亜鉛化合物と錫化合物との焼成物であり、酸化亜鉛の重量％Ｗｚと酸化錫の重量％ＷｓとがＷｚ≧Ｗｓの関係である焼成組成物であることを特徴とする、電着塗料。
【請求項１０】
塗料組成の中に防錆剤および硬化触媒を兼ねる焼成組成物を含む電着塗料であって、前記焼成組成物は、亜鉛化合物と錫化合物との焼成物であり、酸化亜鉛の重量％Ｗｚと酸化錫の重量％ＷｓとがＷｚ≧Ｗｓの関係をもつことを特徴とする、電着塗料。
【請求項１１】
防食性能をもつ電着塗料であって、塗料組成中に次のＡの成分およびＢの成分を含み、それらＡ成分およびＢ成分が、Ａ成分の１００重量部あたりＢ成分が０．１〜２０重量部の範囲の割合である、電着塗料。
（Ａ）亜鉛化合物と錫化合物との焼成物であり、酸化亜鉛の重量％Ｗｚと酸化錫の重量％Ｗｓとが、Ｗｚ≧Ｗｓの関係にある焼成組成物
（Ｂ）金属酸化物または／および金属水酸化物
【発明の詳細な説明】
発明の属する技術分野
この発明は、鉛系化合物に代わる、優れた防錆性あるいは防食性を有する新規な焼成組成物、およびそれを用いた電着塗料に関する。
発明の背景
一般に、塗装を電気化学的に行う電着塗装は、耐食性、つきまわり性に優れており、自動車のボディーや部品等の塗装に広く使用されている。塗装工程は、通常、２〜３工程（たとえば、下塗り−中途塗り−上塗りの３工程）にわたり、第１段階の下塗りの工程では、塗料と被塗装表面との付着性を向上し、また、有効な防錆性を与える。そして、次の段階の中途塗りおよび上塗りによって、美観的な塗装面を得る。なお、電着塗装の一般的な背景については、たとえば、自動車電着塗装技術、鉄と鋼  第６６年（１９８０）第７号、１８５〜１９５ページを参照されたい。
このような電着塗装に用いる塗料組成は、通常、樹脂のほか、着色顔料や防錆剤その他の添加物を含む。ここで、防錆剤に着目すると、防錆の点で最も優れた防錆剤は、クロム酸鉛、ケイ酸鉛、酢酸鉛等の鉛化合物である。しかし、これらの鉛化合物は有害であり、その使用には問題がある。鉛化合物に代わる低毒性の化合物として、リン酸亜鉛、モリブデン酸亜鉛、酸化亜鉛等があるが（たとえば、特公平３−７２２４号公報参照）、これらの亜鉛化合物は電着塗料に多量に用いると、浴塗料が不安定となり、電着塗料用樹脂エマルジョンの凝集を起こし、電着塗膜の表面不良を引き起こす等の不具合があり、実用的でない。
電着浴の安定化を図る技術として、特開平６−２００１９２号公報があり、そこでは、特定量の亜鉛化合物をコーティングした酸化チタン顔料を用いるという技術を明らかにしている。また、別の特開平４−３２５５７２号公報は、素地との密着性を向上させる技術として、銅、ニッケル、亜鉛、アルミニウム、錫、鉄などの金属類を使用することを明らかにしている。しかし、これらの先行する技術において、焼成を適用するという考え方は見られない。
発明が解決しようとする課題
この発明の主な目的は、鉛化合物のような有害な化合物を使用せず、また電着浴の安定性に問題がある亜鉛化合物単独の使用ではなく、浴中で安定であり鉛化合物と同等またはそれ以上の防食性に優れた焼成組成物を提供することである。また、この発明は、浴の安定性にすぐれた電着塗料を提供することをも目的とする。
課題を解決するための手段
発明者らは、電着塗料において鉛化合物と同等の防食性能を有し、かつ電着浴の安定性に優れる方法について鋭意研究を重ねた結果、焼成による特定の組成物が有用であることを見い出した。すなわち、亜鉛化合物と錫化合物とを焼成した特定の焼成組成物を電着塗料中に配合することにより、防食性に優れた電着塗膜が得られ、また電着浴の安定性も良好であることを見出し、この発明を完成するに至ったのである。
この発明による焼成組成物は、亜鉛化合物と錫化合物との焼成物であり、酸化亜鉛の重量％Ｗｚと酸化錫の重量％Ｗｓとが、Ｗｚ≧Ｗｓの関係にある。酸化亜鉛の重量％Ｗｚと酸化錫の重量％Ｗｓとの比は、９９／１〜７０／３０の範囲であり、好ましくは９５／５〜８５／１５の範囲である。
この発明で用いる亜鉛化合物としては、酸化亜鉛、塩化亜鉛、水酸化亜鉛等の無機の亜鉛化合物のほか、酢酸亜鉛、オクチル酸亜鉛、メタアクリル酸亜鉛等の有機の亜鉛化合物を挙げることができ、好ましくは酸化亜鉛、塩化亜鉛、水酸化亜鉛である。
また、有機錫化合物としては、モノブチル錫クロライド、モノメチル錫ラウレート、ジブチル錫オクトエート、ジオクチル錫ラウレート、ジブチル錫ブチルマレート、ジオクチル錫オクチルマレート、トリブチル錫オクチル酸、トリオクチル錫ラウレート、テトラブチル錫、テトラオクチル錫等を用いることができる。有機錫化合物について特に制限はないが、分散を良好にするため液状品が好ましい。しかし、室温で固体であっても、水または溶剤に溶解可能であれば何ら問題はない。
この発明による亜鉛化合物と有機錫化合物の焼成物は、酸化亜鉛、水酸化亜鉛等の亜鉛化合物とジオクチル錫ラウレート、ジブチル錫ブチルマレート等の液状錫化合物をトルエン、エタノール等の溶剤と混合し、電気炉にて３００〜１０００℃で焼成することにより製造することができる。水溶性亜鉛化合物である塩化亜鉛や酢酸亜鉛の場合は、無機錫化合物である四塩化錫および二塩化錫を用い、水に溶解後、電気炉にて前記した範囲の温度で焼成することにより製造することができる。
この発明により得る焼成物は、電着塗料、詳しくはカチオン電着塗料の組成（防食剤あるいは防錆剤）の材料として有用に用いることができ、さらに、それを含む電着塗料として提供することができる。
亜鉛化合物と有機錫化合物との焼成物の電着塗料用組成物への導入は、特に制限されるものではなく、通常の顔料分散法と同様に行うことができ、たとえば、分散用樹脂中に予め亜鉛化合物と有機錫化合物の焼成物を分散させて分散ペーストを作製し、それを配合することができる。なお、顔料分散用樹脂としては、カチオン電着塗料用として通常用いられる、エポキシ系４級アンモニウム塩型樹脂、アクリル系４級アンモニウム塩型樹脂等を挙げることができる。
基体樹脂としては、ビスフェノール型エポキシ樹脂から誘導される、数平均分子量が１００〜１００００、好ましくは、１０００〜３０００のものが利用でき、基体樹脂の塩基当量は４０〜１５０（ミリ当量／１００ｇ）、好ましくは、６０〜１００（ミリ当量／１００ｇ）である。
架橋剤としては、ブロックポリイソシアネート化合物が用いられる。ブロック化イソシアネート架橋剤は、イソシアネートのブロック剤と多官能性イソシアネートとの付加反応により得ることができる。イソシアネートのブロック剤は１００〜２００℃に加熱した時、ブロックを解離して遊離のイソシアネート基を再生するものが望ましい。たとえば、カプロラクタム、フェノール、エタノール、２−エチルヘキシルアルコール、ブチルセロソルブ、メチルエチルケトキシム等が挙げられる。また、多官能性イソシアネート化合物としては、脂肪酸、脂環式または芳香族ポリイソシアネートが使用される。たとえば、トリレンジイソシアネート、キシリレンジイソシアネート、４，４’−ジフェニルメタンジイソシアネート、ヘキサメチレンジイソシアネート、イソホロンジイソシアネートおよびそのイソシアネート体等を挙げることができる。
硬化触媒として、有機錫化合物が使用され、たとえば、ジブチル錫オキシド、ジオクチル錫オキシド、ジブチル錫ジラウレート等を用いることができる。また、前記した亜鉛化合物と錫化合物との焼成物は、防錆剤として機能するだけでなく、硬化触媒としても機能する。そこで、その焼成物自体を硬化触媒として用いることもでき、その場合、ジブチル錫オキシドなどの公知の硬化触媒の添加を省略することもできる。そして、公知の硬化触媒の添加を省略した場合、比較的低い焼付温度で有効な耐腐食性を得ることができる。
基体樹脂とブロック化イソシアネート架橋剤との比率は、固形分として９０／１０〜５０／５０である。
この発明の電着塗料組成物の中和、水溶化は、基体樹脂およびブロック化イソシアネート架橋剤を蟻酸、酢酸、プロピオン酸、乳酸、スルファミン酸等の有機酸を中和剤として水性媒体中に分散することにより行われる。
この発明の電着塗料組成物には、さらに塗料添加剤として、たとえば、チタン白、カーボンブラック、タルク、クレー、シリカ等の顔料を顔料分散用樹脂で分散し、顔料ペーストとして添加することができる。また、必要に応じて他の防錆顔料、例えば、リン酸アルミニウム、リンモリブデン酸アルミニウム、メタホウ酸バリウム等や、表面調整剤、有機溶剤などの塗料添加剤を配合することができる。
さらに、この発明による焼成組成物、すなわち、亜鉛化合物と錫化合物との焼成物であり、酸化亜鉛の重量％Ｗｚと酸化錫の重量％Ｗｓとが、Ｗｚ≧Ｗｓの関係にある焼成組成物（この焼成組成物をＡ成分という）に対し、金属酸化物または／および金属水酸化物（これらをＢ成分という）を所定の割合で添加し混合することによって、塗膜の平滑性、光沢などの仕上がり外観をさらに一層良くすることができる。Ａ成分およびＢ成分の割合は、Ａ成分の１００重量部あたりＢ成分の０．１〜２０重量部、好ましくは、０．５〜５重量部の範囲が適する。Ｂ成分における金属の種類としては、Ｍｇ、Ａｌ、Ｓｉ、Ｃａ、Ｂａ、Ｂ、Ｇａ、Ｆｅ、Ｍｎ、Ｍｏ、Ｖ、Ｔｉ、Ｚｒなどが挙げられ、特に、Ｍｇ、Ａｌ、Ｓｉ、Ｃａ、Ｂａの各酸化物が適している。また、Ｂ成分については、酸化物、水酸化物を単独で用いることもできるし、両者を併用して用いることもできる。併用するとき、両成分の比率は制限されず、任意である。混合を均一に行う点から、Ｂ成分は粒子状または粉末状であることが好ましく、その粒径は０．１〜１０μｍの範囲が適している。Ａ成分に対しＢ成分を配合する方法としては、特に制限されるわけでなく、各種の方法を適用することができる。たとえば、Ａ成分にＢ成分を乾式で混合する方法と、粒子状のＢ成分を湿式で混合する方法がある。湿式で混合するとき、その条件は、通常、室温〜８０℃の範囲で、反応時間は３０分〜３時間が適している。反応終了後、反応生成物のスラリーをろ過し、乾燥、粉砕することで目的の組成物を得る。
この発明の電着塗料組成物は、カチオン電着塗装により基材表面に塗装される。カチオン電着塗組成物は、固形分濃度が１５〜２５重量％に脱イオン水で調整し、ＰＨを５．５〜７．０の範囲に調整した電着塗料組成物からなる電着浴を２０〜３０℃に保ち、電圧１００〜４００Ｖの条件で行う。
この発明の電着塗料組成物を用いて形成される膜厚は、１０〜５０μｍであり、塗膜の焼付け温度は１５０〜１８０℃、２０〜３０分が適している。
以下、製造例および実施例によりこの発明をさらに具体的に説明する。
製造例１
５００ｍｌビーカーに、酸化亜鉛９５．５ｇ、テトラオクチル錫１８．９ｇ、エタノール１５０ｇを計り取り、室温で１時間混合してスラリー化した。混合したスラリーをナス型フラスコに移し、ロタリーエバポレターにて減圧下、エタノールを除去し、酸化亜鉛とテトラオクチル錫の粉体混合物を得た。得られた粉体混合物を、高速昇温電気炉（ボックス炉５１６２４／光洋リンドバーグ株式会社製）にて室温（２０℃）から１０℃／分の昇温速度で昇温し、８００℃、１時間焼成した。得られた焼成物の組成は、酸化亜鉛／酸化錫＝９４．８／５．２重量％（理論値：酸化亜鉛／酸化錫＝９５／５重量％）であった。
製造例２
５００ｍｌビーカーに、塩化亜鉛７０．３ｇ、モノブチル錫トリクロリド３３．７ｇを計り取り、エタノール１００ｇを加え室温で３０分間混合した。混合したスラリーをナス型フラスコに移し、ロータリーエバポレーターにて減圧下、エタノールを除去し、塩化亜鉛とモノブチル錫トリクロリドの粉体混合物を得た。得られた粉体混合物を、高速昇温電気炉（ボックス炉５１６２４／光洋リンドバーグ株式会社製）にて、室温（２０℃）から１０℃／分の昇温温度で昇温し、６００℃、２時間焼成した。得られた焼成物の組成は、酸化亜鉛／酸化錫＝７１／２９重量％（理論値：酸化亜鉛／酸化錫＝７０／３０重量％）であった。
製造例３
５００ｍｌビーカーに、酸化亜鉛９０ｇ、ジブチル錫ブチルマレート３８．１ｇ、メタノール１３０ｇを計り取り室温で１時間混合した。混合したスラリーをナス型フラスコに移し、ロータリーエバポレターにて減圧下、メタノールを除去し、酸化亜鉛とジブチル錫ブチルマレートの粉体混合物を得た。得られた粉体混合物を、高速昇温電気炉（ボックス炉５１６２４／光洋リンドバーグ株式会社製）にて、室温（２０℃）から１０℃／分の昇温温度で昇温し、１０００℃、１時間焼成した。得られた焼成物の組成は、酸化亜鉛／酸化錫＝９０．３／９．７重量％（理論値：酸化亜鉛／酸化錫＝９０／１０重量％）であった。
製造例４
５００ｍｌビーカーに、酸化亜鉛６７ｇ、ジブチル錫ジラウレート４１．７ｇ、イソプロピルアルコール１６０ｇを計り取り室温で１時間混合した。混合したスラリーをナス型フラスコに移し、ロータリーエバポレターにて減圧下、イソプロピルアルコールを除去し、酸化亜鉛とジブチル錫ジラウレートの粉体混合物を得た。得られた粉体混合物を、高速昇温電気炉（ボックス炉５１６２４／光洋リンドバーグ株式会社製）にて、室温（２０℃）から１０℃／分の昇温温度で昇温し、９００℃、１．５時間焼成した。得られた焼成物の組成は、酸化亜鉛／酸化錫＝７９．５／２０．５重量％（理論値：酸化亜鉛／酸化錫＝８０／２０重量％）であった。
製造例５
５００ｍｌビーカーに、酸化亜鉛５９．５ｇ、ジブチル錫ジオクチル酸３６．１ｇを計り取り、トルエン１２０ｇを加え室温で１時間混合した。混合したスラリーをナス型フラスコに移し、ロータリーエバポレーターにて減圧下、トルエンを除去し、酸化亜鉛とジブチル錫ジオクチル酸の粉体混合物を得た。得られた粉体混合物を、高速昇温電気炉（ボックス炉５１６２４／光洋リンドバーグ株式会社製）にて、室温（２０℃）から１０℃／分の昇温温度で昇温し、８００℃、１．５時間焼成した。得られた焼成物の組成は、酸化亜鉛／酸化錫＝８５．５／１４．５重量％（理論値：酸化亜鉛／酸化錫＝８５／１５重量％）であった。
クリヤーエマルションの製造例
エポン１００４（油化シェル社製のエポキシ樹脂、商品名）：１４２５ｇをブチルセロソルブ：７５９ｇに溶解し、ジエチルアミン９３ｇを９０〜１００℃で滴下し、１２０℃で３時間保持してアミン価４７を持つエポキシ−アミン付加物を得た。
次に、アミン価１００のポリアミド樹脂７５０ｇをメチルイソブチルケトン３２１ｇに溶解し、１４０〜１５０℃にて還流脱水し、ポリアミド樹脂の末端アミノ基をケチミン化した。１５０℃、４時間保持し水の留出が無いことを確認して液温を５０℃まで冷却後、前記エポキシ−アミン付加物に加え、８０℃、１時間保持して固形分７０％、アミン価６６のエポキシ−アミノ−ポリアミド付加樹脂ワニスを得た。
キシリレンジイソシアネートのブチルセロソルブブロック物２８ｇに、上記のエポキシ−アミノ−ポリアミド樹脂ワニス１０２ｇ、１５％酢酸１０ｇを混合し、脱イオン水１５０ｇを滴下し、固形分３３％のカチオン電着用クリヤーエマルションを得た。
顔料分散樹脂の合成
エポトートＹＤ−１２８（エポキシ当量１８７、東都化成社製のエポキシ樹脂、商品名）８２３ｇ、エポトートＹＤ−０１１（エポキシ当量４７５、東都化成社製のエポキシ樹脂、商品名）１０４５ｇ、プロピレングリコールモノメチルエーテル１０２５ｇを仕込み、１００℃に昇温後１時間攪拌し、８０℃まで冷却した。次に、ジエチルアミノプロピルアミン２８６ｇ、ジエタノールアミン２３１ｇを仕込み、１００℃、２時間保持し７０℃に冷却した。得られた分散樹脂の固形分は７０％であった。この樹脂を顔料分散時、ｐＨが６．５となるよう酢酸で中和し、分散処理した。
顔料ペーストの調整
下記の表１に示した組成にて分散させ、サンドミルで粉砕、調整し、顔料ペーストを得た。
実施例
固形分３３％のカチオン電着用クリヤーエマルション１８１．８ｇに表１に示す配合１〜５の実施例１〜５および配合６〜７の比較例１〜２の顔料ペースト３６．８ｇを攪拌しながら加え、脱イオン水８１．４ｇで希釈してカチオン電着塗料を得た。
塗装試験
実施例１〜５および比較例１〜２で得た電着塗料中にリン酸亜鉛処理した０．８×１５０×７０ｍｍの冷延ダル鋼板を浸漬してカソードとし、電着塗装を行った。電着条件は電圧２８０Ｖで、膜厚は約２０μｍを塗装し、水洗後焼き付けた。焼付はギヤーオーブン中、各温度２０分とした。得られた焼付塗膜の性能試験結果を下記の表２に示す。
浴安定性試験
実施例１〜５および比較例１〜２で得た電着塗料を３０℃、１ヶ月経時後、４００メッシュの金網でろ過し、金網に残った量を測定し、下記の基準で評価した。
◎：  ５ｍｇ未満
○：  ６〜１０ｍｇ
△：  １１〜８０ｍｇ
×：  ８１ｍｇ以上
硬化性試験
各温度で焼き付けた電着塗膜の塗面をメチルエチルケトンをしみこませたガーゼで２０回往復こすった時の塗面の外観を目視観察した。評価基準は、次のとおりである。
○：  塗面キズなし
△：  塗面キズあり
×：  塗面が溶解し素地が見える
耐腐食性試験
素地に達するまでナイフでクロスカットキズを入れ、ＪＩＳ−Ｚ−２７３１に準じて、１０００時間塩水噴霧試験を行い、ナイフカット部の錆、フクレ幅により評価した。評価基準は、次のとおりである。
◎：  錆およびフクレ幅がナイフカット部から１ｍｍ未満
○：  錆およびフクレ幅がナイフカット部から１．１〜２ｍｍ
△：  錆およびフクレ幅がナイフカット部から２．１〜３ｍｍ
Ｘ：  錆およびフクレ幅がナイフカット部から３．１ｍｍ以上
塗膜平滑性試験
塗膜外観を目視し、評価を行った。
○：  良好
△：  やや不良
×：  不良
2003045845.tif 000002
2003045845.tif 000003
以上の試験結果から分かるように、焼成によるこの発明の組成物は、電着塗料用の防錆剤として、浴の安定性の面でも、耐腐食性および塗膜平滑性の面でもすぐれた機能を生じる。
さらに、この発明の焼成組成物が防錆機能と硬化触媒機能とを併せもつ発見に基づき、硬化触媒としてのジブチル錫オキシドを省略した形態で同様の各試験を行った。配合８〜１２の実施例６〜１０に対する試験であり、表３および表４がそれらの結果を示す。それらの表を含め、各表には、重さを単位とした数字を記入しているが、これらを重量部（つまり、配合全体に対する重量）に換算すると、製造例１〜５による各焼成物は、添加量が１．８重量部程度以上で硬化触媒機能を生じ、それよりも多い添加量３．０重量部以上で防錆機能をも生じる。この点、実験によると、前記した製造例１〜５の各焼成物を硬化触媒と防錆剤との両方として用い、硬化触媒としてのジブチル錫オキシドを加えない場合、ジブチル錫オキシドを添加した場合と比べて、添加する焼成物自体の量を比較的に少な目にして、同様の浴の安定性、硬化性を示し、耐腐食性については、焼付温度がより低い温度（１５０〜１６０℃）においてもすぐれていた。
2003045845.tif 000004
2003045845.tif 000005
さらにまた、この発明の基本となる特定のＡ成分に対し、所定のＢ成分を混合したものでは、塗膜の平滑性をさらに良好にすることができる。次に、そうしたＢ成分の製造例およびＢ成分を用いた場合の実際の具体例を説明する。Ｂ成分を混合することにより、塗膜の外観を良くすることが理解されるであろう。
Ｂ成分を含む組成物の製造例
製造例６（乾式混合）：
製造例５の亜鉛化合物と錫化合物との焼成物１００ｇに対し、酸化マグネシウム１ｇを混合して組成物を得た。
製造例７（乾式混合）：
製造例５の亜鉛化合物と錫化合物との焼成物１００ｇに対し、酸化アルミニウム５ｇを混合して組成物を得た。
製造例８（湿式混合）：
製造例５の亜鉛化合物と錫化合物との焼成物１００ｇに対し、水酸化アルミニウム３ｇを５０℃の温水１０００ｇに配合し、約３時間攪拌したのち、脱水、乾燥、粉砕して組成物を得た。
製造例９（乾式混合）：
製造例５の亜鉛化合物と錫化合物との焼成物１００ｇに対し、酸化ケイ素３ｇを混合して組成物を得た。
Ｂ成分を含む組成物を用いた電着塗料の製造例
前記した製造例５による焼成組成物を用い、配合５に基づいてカチオン電着塗料（つまり、Ｂ成分を含まない電着塗料）を製造したほか、製造例６〜９による焼成組成物を用いてカチオン電着塗料（つまり、Ｂ成分を含む電着塗料）をも製造した。後者の各電着塗料については、固形分３３％のカチオン電着用クリヤーエマルション９１ｇに、次の表５に示す配合１１〜１４の実施例１１〜１４の各顔料ペースト１８．４ｇを攪拌しながら加え、脱イオン水４１ｇで希釈してカチオン電着塗料を得た。
2003045845.tif 000006
表６は、電着塗膜についての前記した各種の試験、すなわち、硬化性、耐腐食性および塗膜平滑性の試験結果を示している。Ｂ成分を含む実施例１１〜１４の各電着塗料が、Ｂ成分を含まない実施例５の電着塗料に比べて、塗膜平滑性の点で特にすぐれていることが分かる。表の中の各記号は、すでに述べたとおりであり、特に、塗膜平滑性における◎は、きわめて良好であることを意味し、良好を示す○よりもすぐれていることを示している。
2003045845.tif 000007
【国際調査報告】
2003045845.tif 000008
2003045845.tif 000009
2003045845.tif 000010
2003045845.tif 000011